(57)【要約】【課題】近赤外線の吸収効果に優れ、液中での分散性が良く、薄膜のヘーズが低い近赤外線吸収剤とその分散液を提供する。【解決手段】近赤外線吸収剤の分散液を形成する溶媒と同成分または溶媒の主成分と同成分の表面処理剤によって近赤外線吸収剤の表面が修飾されていることを特徴とする近赤外線吸収剤、および近赤外線吸収剤分散液であり、近赤外線吸収剤がインジウム錫酸化物（ＩＴＯ）またはアンチモン錫酸化物（ＡＴＯ）であり、表面処理剤ないし分散溶媒の主成分がグリコール類である近赤外線吸収剤、およびその分散液。【選択図】なし【特許請求の範囲】
【請求項１】
近赤外線吸収剤の分散液を形成する溶媒と同成分または溶媒の主成分と同成分の表面処理剤によって近赤外線吸収剤の表面が修飾されていることを特徴とする近赤外線吸収剤。
【請求項２】
近赤外線吸収剤がインジウム錫酸化物（ＩＴＯ）またはアンチモン錫酸化物（ＡＴＯ）である請求項１に記載する近赤外線吸収剤。
【請求項３】
表面処理剤がグリコール類である請求項１または請求項２に記載する近赤外線吸収剤。
【請求項４】
表面処理剤が、ジヘキシルアジペート、トリエチレングリコール−ジ−２−エチルヘキサノエート、テトラエチレングリコール−ジ−２−エチルヘキサノエート、トリエチレングリコール−ジ−２−エチルブチレート、テトラエチレングリコール−ジ−２−エチルブチレート、テトラエチレングリコール−ジ−ヘプタノエート、およびトリエチレングリコール−ジ−ヘプタノエートからなる群より選択される少なくとも１種である請求項１〜請求項３の何れかに記載する近赤外線吸収剤。
【請求項５】
表面処理剤によって修飾された近赤外線吸収剤が、該表面処理剤と同成分または該表面処理剤の主成分と同成分の溶媒に分散されていることを特徴とする近赤外線吸収剤分散液。
【請求項６】
近赤外線吸収剤がインジウム錫酸化物（ＩＴＯ）またはアンチモン錫酸化物（ＡＴＯ）である請求項５に記載する近赤外線吸収剤分散液。
【請求項７】
表面処理剤がグリコール類であり、分散溶媒がグリコール類またはグリコール類を主成分としアルコールを含む混合溶媒である請求項５または請求項６に記載する近赤外線吸収剤分散液。
【請求項８】
表面処理剤が、ジヘキシルアジペート、トリエチレングリコール−ジ−２−エチルヘキサノエート、テトラエチレングリコール−ジ−２−エチルヘキサノエート、トリエチレングリコール−ジ−２−エチルブチレート、テトラエチレングリコール−ジ−２−エチルブチレート、テトラエチレングリコール−ジ−ヘプタノエート、およびトリエチレングリコール−ジ−ヘプタノエートからなる群より選択される少なくとも１種であり、分散溶媒が上記グリコール類とアルコールおよび水の混合溶媒である請求項５〜請求項７の何れかに記載する近赤外線吸収剤分散液。
【請求項９】
分散溶媒が、トリエチレングリコール−ジ−２−エチルヘキサノエート、またはトリエチレングリコール−ジ−２−エチルヘキサノエートとエタノールと水の混合溶媒である請求項８に記載する近赤外線吸収剤分散液。
【発明の詳細な説明】
【技術分野】
【０００１】
本発明は、近赤外線の吸収効果に優れ、液中での分散性が良く、薄膜のヘーズが低い近赤外線吸収剤とその分散液に関する。
【背景技術】
【０００２】
近赤外線の吸収効果に優れた材料として、インジウム錫酸化物（ＩＴＯ）、およびアンチモン錫酸化物（ＡＴＯ）が知られており、さらに、その改良がなされている。例えば、特開平６−２４７７１６号公報（特許文献１）には、ＩＴＯ粉末を有機溶媒に含浸させ、不活性ガス定雰囲気下で熱処理することによって、インジウムと錫の合計量に対して、１〜１５モル％の錫を含有するインジウム錫酸化物（ＩＴＯ）からなる粉末が記載されている。
【０００３】
この粉末はＩＴＯの一部が還元されてキャリア濃度が向上することによって抵抗が低下し、導電性を有すると共に、一定範囲量の錫を含有することによって青味を帯びた色調を有するようになる。また、このＩＴＯ粉末は高いキャリア密度に起因する近赤外線カット特性を有しているため、樹脂もしくは溶媒中に均一に分散することによって、可視光線に対して非常に高透明かつ近赤外線を効果的にカットすることが可能である。従って、このＩＴＯ粉末を用いることによって、優れた近赤外線カット特性と高い可視光線透過率、低ヘーズを兼ね備えた中間膜および合わせガラスを得ることが可能である（特開２００５−１８７２２６号公報：特許文献２）。
【０００４】
しかし、より高い近赤外線カット特性を得るためには、膜中のＩＴＯ微粒子含有量を増加させる必要があり、ＩＴＯ微粒子含有量が増加すると、粒子による可視光線の散乱も増加するため膜ヘーズも高くなりやすいという問題があった。
【特許文献１】特開平６−２４７７１６号公報
【特許文献２】特開２００５−１８７２２６号公報
【発明の開示】
【発明が解決しようとする課題】
【０００５】
本発明は、近赤外線吸収剤として用いられているＩＴＯ粉末やＡＴＯ粉末等について、従来の上記問題を解決したものであり、近赤外線の吸収効果に優れ、液中での分散性が良く、薄膜でのヘーズが低い近赤外線吸収剤とその分散液を提供する。
【課題を解決するための手段】
【０００６】
本発明は上記課題を解決する手段として以下の構成を有する近赤外線吸収剤に関する。
〔１〕近赤外線吸収剤の分散液を形成する溶媒と同成分または溶媒の主成分と同成分の表面処理剤によって近赤外線吸収剤の表面が修飾されていることを特徴とする近赤外線吸収剤。
〔２〕近赤外線吸収剤がインジウム錫酸化物（ＩＴＯ）またはアンチモン錫酸化物（ＡＴＯ）である請求項１に記載する近赤外線吸収剤。
〔３〕表面処理剤がグリコール類である請求項１または請求項２に記載する近赤外線吸収剤。
〔４〕表面処理剤が、ジヘキシルアジペート、トリエチレングリコール−ジ−２−エチルヘキサノエート、テトラエチレングリコール−ジ−２−エチルヘキサノエート、トリエチレングリコール−ジ−２−エチルブチレート、テトラエチレングリコール−ジ−２−エチルブチレート、テトラエチレングリコール−ジ−ヘプタノエート、およびトリエチレングリコール−ジ−ヘプタノエートからなる群より選択される少なくとも１種である請求項１〜請求項３の何れかに記載する近赤外線吸収剤。
【０００７】
さらに本発明は、上記課題を解決する手段として以下の構成を有する近赤外線吸収剤分散液に関する。
〔５〕表面処理剤によって修飾された近赤外線吸収剤が、該表面処理剤と同成分または該表面処理剤の主成分と同成分の溶媒に分散されていることを特徴とする近赤外線吸収剤分散液。
〔６〕近赤外線吸収剤がインジウム錫酸化物（ＩＴＯ）またはアンチモン錫酸化物（ＡＴＯ）である請求項５に記載する近赤外線吸収剤分散液。
〔７〕表面処理剤がグリコール類であり、分散溶媒がグリコール類またはグリコール類を主成分としアルコールを含む混合溶媒である請求項５または請求項６に記載する近赤外線吸収剤分散液。
〔８〕表面処理剤が、ジヘキシルアジペート、トリエチレングリコール−ジ−２−エチルヘキサノエート、テトラエチレングリコール−ジ−２−エチルヘキサノエート、トリエチレングリコール−ジ−２−エチルブチレート、テトラエチレングリコール−ジ−２−エチルブチレート、テトラエチレングリコール−ジ−ヘプタノエート、およびトリエチレングリコール−ジ−ヘプタノエートからなる群より選択される少なくとも１種であり、分散溶媒が上記グリコール類とアルコールおよび水の混合溶媒である請求項５〜請求項７の何れかに記載する近赤外線吸収剤分散液。
〔９〕分散溶媒が、トリエチレングリコール−ジ−２−エチルヘキサノエート、またはトリエチレングリコール−ジ−２−エチルヘキサノエートとエタノールと水の混合溶媒である請求項８に記載する近赤外線吸収剤分散液。
【発明の効果】
【０００８】
本発明の近赤外線吸収剤およびその分散液は、近赤外線吸収剤の表面が分散溶媒の主成分と同成分の表面処理剤によって修飾されているので、近赤外線吸収剤と分散溶媒の親和性がよく、アルコールによって表面処理したものよりも近赤外線吸収剤の分散性が良い。このため、従来よりも近赤外線吸収剤の分散性に優れた分散液を形成することが可能であり、近赤外線吸収特性に優れ、かつ分散液のヘーズが低い薄膜を形成することができる。また、分散時間の短縮も図れる。
【発明を実施するための最良の形態】
【０００９】
以下、本発明を実施形態に基づいて具体的に説明する。
本発明の近赤外線吸収剤は、近赤外線吸収剤の分散液を形成する溶媒と同成分または溶媒の主成分と同成分の表面処理剤によって近赤外線吸収剤の表面が修飾されていることを特徴とする近赤外線吸収剤である。
【００１０】
近赤外線吸収剤としては、インジウム錫酸化物（ＩＴＯ）、またはアンチモン錫酸化物（ＡＴＯ）を用いることができる。
【００１１】
表面処理剤としては、例えば、グリコール類、またはグリコール類を主成分としアルコールを含む混合溶液を用いることができる。同様に、分散溶媒としては、グリコール類、またはグリコール類を主成分としアルコールを含む混合溶液を用いることができる。
【００１２】
表面処理剤は、分散溶媒と同成分、または分散溶媒の主成分と同成分のものを用いる。分散溶媒の主成分と同成分の表面処理剤とは、例えば、分散溶媒がグリコール類、またはグリコール類を主成分としアルコールおよび水を含む混合溶媒である場合、グリコール類を表面処理剤として用い、または、グリコール類を主成分としアルコールまたは水含む混合溶液を表面処理剤として用いる。
【００１３】
分散溶媒のグリコール類は、具体的には、例えば、ジヘキシルアジペート、トリエチレングリコール−ジ−２−エチルヘキサノエート、テトラエチレングリコール−ジ−２−エチルヘキサノエート、トリエチレングリコール−ジ−２−エチルブチレート、テトラエチレングリコール−ジ−２−エチルブチレート、テトラエチレングリコール−ジ−ヘプタノエート、およびトリエチレングリコール−ジ−ヘプタノエートからなる群より選択される少なくとも１種を用いることができる。
【００１４】
表面処理剤としてグリコール類を用いた場合、分散溶媒としては、上記グリコール類を主成分とし、アルコールを含む混合溶媒、または上記グリコール類を主成分としアルコールを含み、さらに水やオクチル酸を加えた混合溶媒などが用いることができる。なお、水やオクチル酸は表面処理時に酸化剤として作用するので、単独で使用するとキャリア密度が減少するが、グリコール類と併用することによって近赤外線吸収剤と分散溶媒の親和性を高めることができる。
【００１５】
ＩＴＯ粉末、ＡＴＯ粉末などの近赤外線吸収剤の表面に、分散溶媒と同成分の表面処理剤または分散溶媒の主成分と同成分の表面処理剤を吸着させることにより、近赤外線吸収剤と分散溶媒との親和性が向上し、該溶媒中での近赤外線吸収剤の分散性に優れており、アルコールによって表面処理したものよりも近赤外線吸収剤の分散性が良い。このため、分散時間を短縮することができ、さらに、従来よりも近赤外線吸収剤の分散性に優れた分散液を形成することが可能であり、近赤外線吸収特性に優れ、かつ分散液のヘーズが低い薄膜を形成することができる。
【００１６】
本発明に係る近赤外線吸収剤の分散液は、具体的には、表面処理剤によって修飾された近赤外線吸収剤が、該表面処理剤と同成分または該表面処理剤の主成分と同成分の溶媒に分散されている近赤外線吸収剤分散液である。
【００１７】
近赤外線吸収剤の表面に付着している表面処理剤の量は、近赤外線吸収剤の質量に対して０.００１〜５.０％が好ましい。表面処理剤の量が上記範囲より少ないと近赤外線吸収剤の分散性を十分に高めることが難しくなる。一方、上記範囲よりも多く表面処理剤を使用しても近赤外線吸収剤の分散性は上記範囲量の場合と同程度である。
【００１８】
表面処理の方法は、ＩＴＯ粉末、ＡＴＯ粉末などの近赤外線吸収剤を表面処理剤の溶液に浸して近赤外線吸収剤の粉末表面に表面処理剤を含浸させ、これを引上げた後に窒素ガス等の不活性ガス雰囲気下で、５０〜５００℃で、１分-〜２４時間、加熱処理すると良い。上記加熱処理によってグリコール類は還元され分解される。
【実施例】
【００１９】
以下、本発明の実施例を比較例と共に示す。
〔ＩＴＯ粉末の合成〕
ＩｎＣｌ3水溶液（In金属 350g含有）９００mLと、５５％ＳｎＣｌ4水溶液１４４ｇとを混合し、この混合水溶液を、ＮＨ4ＨＣＯ3１９００ｇを含有するアルカリ水溶液６Lに加えて６０℃の液温で３０分間反応させ、反応後、イオン交換水によって繰り返し傾斜洗浄を行った。上澄み液の電気伝導度が５０００Ω・cm以上になったところで沈殿（In/Sn共沈水酸化物）を濾別し、１１０℃で一晩乾燥した後、大気中、５５０℃で３時間焼成し、粉砕して凝集体をほぐし、ＩＴＯ粉末４４０ｇを得た。
【００２０】
〔表面処理〕
上記ＩＴＯ粉末４０ｇを、表面処理剤として用いた表１に示す溶媒に浸して、ＩＴＯ粉末に下記溶媒を含浸させた後、ガラスシャーレに入れ、窒素ガス雰囲気下、３３０℃にて２時間加熱処理した。
【００２１】
〔分散液の調製〕
表面処理されたＩＴＯ粉末１０ｇを分散混合溶媒に加え、この混合溶媒をジルコニアビーズによって６０分間攪拌して分散液を調製した。分散混合溶媒は表１に示す分散溶媒３０ｇにリン酸エステル系分散剤１ｇおよびエタノール３ｇを加えたものを用いた。
【００２２】
〔分散液の評価〕
上記分散液を、トリエチレングリコール−ジ−2−エチルヘキサノエートで０.７質量%まで希釈した。この希釈液を光路長１mmのガラスセルに入れ、分光透過率を日立自記分光光度計(U−4000)を用い、規格（JIS R 3216−1998）に従って測定した。さらに、ヘーズをスガ試験機製ヘーズコンピュータ(HZ-2)を用い、規格（JIS K 7136）に従って測定した。測定結果を表１に示す。
【００２３】
〔実施例１〜３〕
実施例１：表面処理剤としてトリエチレングリコール−ジ−2−エチルヘキサノエートを用いた。
実施例２：表面処理剤としてトリエチレングリコール−ジ−2−エチルヘキサノエートに無水エタノールおよび水を含む混合溶液を用いた。
実施例３：表面処理剤としてトリエチレングリコール−ジ−2−エチルヘキサノエートにオクチル酸、無水エタノール、および水を含む混合溶液を用いた。
【００２４】
〔比較例１〜５〕
比較例１：表面処理剤として無水エタノールを用いた。
比較例２：表面処理剤として無水エタノールに水を加えた混合溶液を用いた。
比較例３：表面処理剤としてオクチル酸を用いた。
比較例４：表面処理剤として水を用いた。
比較例５：表面処理剤を含浸させずに窒素ガス雰囲気下、３３０℃にて２時間加熱処理した。
【００２５】
表１に示すように、本発明の近赤外線吸収剤を用いた分散液（実施例１〜３）は、何れも分散時間が短く、日射透過率が６０％以下であり、近赤外線吸収効果が良い。さらに、ヘーズは０.５％以下であり、可視光線の散乱が少なく可視光線透過率が高い。
【００２６】
一方、比較例１〜５は、何れもヘーズ０.６％以上である。また比較例１〜２は日射透過率が低く、近赤外線吸収効果は良いが、可視光線透過率が低い。比較例３〜５はヘーズが０.７以上であり、また日射透過率が高く、近赤外線吸収効果が低い。
【００２７】
【表１】
2010155938.tif 000002